(57)【要約】  本発明は、コーティング組成物またはシーリング組成物のための添加剤としての有機充填剤の使用に関し、この使用は、前記有機充填剤の少なくとも２０質量％が有機ポリマーからなり、かつ前記有機充填剤がイオン性液体を含有することによって特徴付けられている。【特許請求の範囲】
【請求項１】
コーティング組成物またはシーリング組成物のための添加剤としての有機充填剤の使用であって、
−  前記有機充填剤の少なくとも２０質量％が有機ポリマーからなりかつ
−  前記有機充填剤がイオン性液体を含有することを特徴とする、前記使用。
【請求項２】
前記有機ポリマーは、ポリアミドまたはポリウレタンであることを特徴とする、請求項１記載の使用。
【請求項３】
前記イオン性液体のカチオンは、第四級アンモニウムカチオンであるか、または局在化されていない正電荷若しくは環原子の１個の原子上に局在化された正電荷を有するヘテロ環系を有するカチオンであることを特徴とする、請求項１または２記載の使用。
【請求項４】
前記イオン性液体は、次の式Ｉ
【化１】
2016528311.tif 000007
〔式中、
Ｒ１は、１〜２０個のＣ原子を有する有機基を表わし、
Ｒ２、Ｒ４、Ｒ３およびＲ５は、それぞれ、Ｈ原子を表わすかまたは１〜２０個のＣ原子を有する有機基を表わし、
Ｘは、アニオンを表わし、および
ｎは、１、２または３を表わす〕のイミダゾリウム塩であることを特徴とする、請求項１から３までのいずれか１項に記載の使用。
【請求項５】
前記イオン性液体のアニオンは、チオシアネートまたはジシアンジアミドであることを特徴とする、請求項１から４までのいずれか１項に記載の使用。
【請求項６】
充填剤は、充填剤の全質量に対して、イオン性液体を１〜２０質量％含有することを特徴とする、請求項１から５までのいずれか１項に記載の使用。
【請求項７】
前記充填剤は、粉末であることを特徴とする、請求項１から６までのいずれか１項に記載の使用。
【請求項８】
前記充填剤は、５〜５００μｍのｄ50値を有する粒径分布を有する粉末であることを特徴とする、請求項１から７までのいずれか１項に記載の使用。
【請求項９】
前記充填剤を、前記ポリマーを微粉砕して粉末とし、およびその後にこの粉末をイオン性液体で処理することによって得ることを特徴とする、請求項１から８までのいずれか１項に記載の使用。
【請求項１０】
請求項１から９までのいずれか１項に記載の有機充填剤を含有する、コーティング組成物またはシーリング組成物。
【請求項１１】
水および有機溶剤を除いた、コーティング組成物の全ての成分の全質量に対して、請求項１から９までのいずれか１項に記載の有機充填剤を少なくとも０．１質量％含有する、コーティング組成物またはシーリング組成物。
【請求項１２】
接着剤、塗料、ワニス、紙コーティング用組成物またはフロアコーティング組成物であることを特徴とする、請求項１０または１１記載のコーティング組成物。
【請求項１３】
請求項１０から１２までのいずれか１項に記載のコーティング組成物でコーティングされた物品。
【請求項１４】
水および有機溶剤を除いた、フロアコーティング組成物の全ての成分の全質量に対して、請求項１から９までのいずれか１項に記載の有機充填剤を５〜４０質量％含有するフロアコーティング組成物。
【請求項１５】
請求項１４記載のフロアコーティング組成物で得ることができる、フロアコーティング。
【請求項１６】
１ｍｍ〜３０ｍｍの層厚を有する、請求項１５記載のフロアコーティング。
【発明の詳細な説明】
【技術分野】
【０００１】
本発明は、コーティング組成物またはシーリング組成物のための添加剤としての有機充填剤の使用に関し、この使用は、前記有機充填剤の少なくとも２０質量％が有機ポリマーからなり、かつ前記有機充填剤がイオン性液体を含有することによって特徴付けられる。
【０００２】
電流自体を導かないかまたは極めて制限された範囲内でのみ導くコーティング組成物または成形化合物の電気的性質を調整するために、液状の形または固体の形でのさまざまな添加剤が公知である。液状添加剤は、前記組成物中に溶解することができかつ導電性構造体、例えば薄手の水性層を、電荷輸送を可能にする、周囲空気との境界面に形成する。不溶性成分は、両側での接触によって浸透経路を形成することができ、この浸透経路を通じて電荷を輸送することができる。
【０００３】
電気的性質を調整するための添加剤として、イオン性液体は、公知である。イオン性液体は、最大１５０℃の融点を有する塩である。国際公開第２００７／１１５７５０号公報には、イオン性液体を含有しかつこうして、静電特性を有するコーティング組成物が記載されている。これは、２ｍｍ〜２０ｍｍの層厚を有するフロアコーティングである。この種の厚手のコーティングは、一般にさらに、床内の電荷を導出するために、当該コーティング中に導電性構造を形成する導電性充填剤、例えばグラファイト、カーボンブラック、金属酸化物または繊維、例えば炭素繊維が必要とされる。
【０００４】
液状添加剤は、コーティング組成物または成形材料から僅かに発汗する可能性があり、それによって、前記組成物の静電特性は、経時的に劣化する。また、液状添加剤は、同時に可塑剤として作用しうるが、しかし、柔軟作用は、しばしば、望ましいものではない。
【０００５】
固体の添加剤の使用は、浸透が達成された際に、通常、機械的強度を低減させる。そのうえ、たいていの導電性充填剤は、変色しているかまたは真っ黒であり、通常の固体は、例えば、さまざまな変態の炭素および金属または金属酸化物である。このことは、最終生成物において実現可能な色の多彩さに対して影響を及ぼし、透明なコーティング組成物は、一般に、この種の固体の添加剤を使用することは不可能である。
【０００６】
国際公開第２０１１／０６９９６０号公報から、イオン性液体を含有する、極性の熱可塑性ポリマーを、非極性ポリマー、例えばポリオレフィンまたはポリスチレンのための帯電防止剤として使用することは、公知である。極性の熱可塑性ポリマーとして、他の極性の熱可塑性ポリマーとともに、ポリウレタンおよびポリアミドも挙げられる。イオン性液体は、適当な方法により極性ポリマーと混合される。さらに、得られた、帯電防止性を備えたポリマーおよび非極性ポリマーから、熱可塑的加工によって、帯電防止ポリマーブレンドが製造されうる。
【０００７】
本発明の課題は、簡単に製造可能でありかつ良好な帯電防止特性を有する、帯電防止性を備えたコーティング組成物およびこれから得られた、帯電防止コーティングを提供することであった。前記帯電防止特性は、できるだけ長い時間に亘ってできるだけ高度に保持されたままであるべきである。前記コーティング組成物の使用技術的特性は、できるだけ妨害されるべきではない。また、帯電防止性を備えた透明コーティングが可能であるべきである。本発明の課題は、殊に、前記特性を有しかつさらなる導電性充填剤を必要としない、フロアコーティング組成物も提供することであった。
【０００８】
それに応じて、冒頭に定義された使用が見出された。また、前記有機充填剤を含有するコーティング組成物およびこれから製造されたコーティングが見い出された。殊に、フロアコーティング組成物およびこれから製造されたフロアコーティングも見い出された。
【０００９】
有機充填剤に関して
有機充填剤は、とりわけ、標準条件（２０℃、１バール）で固体として存在する充填剤である。
【００１０】
前記有機充填剤は、少なくとも２０質量％、殊に少なくとも５０質量％、特別な実施態様において、少なくとも７０質量％が有機ポリマーからなる。
【００１１】
有機ポリマーとして、任意のポリマーが当てはまる。とりわけ、熱可塑的に加工可能なポリマー、殊に十分な硬さを有しかつしたがって、良好に微粉砕して粉末となりうる、熱可塑的に加工可能なポリマーである。
【００１２】
５０を上回る、殊に７０を上回るショアＤ値を有するポリマーが好ましい。
【００１３】
前記ショアＤ値は、ポリマーの硬度のための１つの基準である。前記ショアＤ値は、ポリマーの表面に対して５０ニュートンの円錐台の押付力で０．１ｍｍの半径および３０°の開口角度を有する球面チップを有する円錐台の侵入深さに相当する。
【００１４】
透明ポリマーが好ましい。
【００１５】
極性ポリマー、殊にポリアミド、ポリウレタン、ポリ尿素またはポリエステルが特に好ましい。
【００１６】
特別な実施態様において、前記有機ポリマーは、ポリアミドまたはポリウレタン、殊に熱可塑性ポリアミドまたは熱可塑性ポリウレタンである。
【００１７】
好ましいポリウレタンは、６０質量％超、特に有利に８０質量％超がジイソシアネートおよびジオールから構成されている当該ポリウレタンである。ジイソシアネートとして、脂肪族または芳香族のジイソシアネートがこれに該当する。脂肪族ジイソシアネートとして、殊にＣ４〜Ｃ１０アルキレンジイソシアネート、殊にヘキサメチレンジイソシアネートおよび脂環式ジイソシアネート、殊にイソホロンジイソシアネートが挙げられる。ここで、芳香族ジイソシアネートとは、アルキル基またはアルキレン基によって置換されていてよい、少なくとも１個の芳香族基を有する当該芳香族ジイソシアネートであるものと解釈される。芳香族ジイソシアネートとして、殊に、ジフェニルメタンジイソシアネートおよびトルイレンジイソシアネートが挙げられる。しばしば、ポリウレタンを製造するために異なるジイソシアネートの混合物が使用される。ジオールとして、短鎖状ジオール、例えばＣ２〜Ｃ１０アルキレンジオール、または長鎖状ジオールとして、例えばポリエーテルジオールまたはポリエステルジオールがこれらに該当する。しばしば、ポリウレタンを製造するために、異なるジオールの混合物、殊に短鎖状ジオールと長鎖状ジオールとの組合せが使用される。
【００１８】
ジイソシアネートおよびジオールとともに、所望の分岐度に調節すべき場合には、ポリウレタンは、例えばさらに、２個を上回るイソシアネート基を有する化合物、例えばイソシアヌレート、または２個を上回るヒドロキシル基を有する化合物から形成されていてもよい。１個だけのイソシアネート基または１個だけのヒドロキシル基を有する化合物は、鎖長、ひいては分子量を調節するために使用される。
【００１９】
好ましいポリアミドは、６０質量％超、殊に８０質量％超がジアミン、ジカルボン酸、アミノカルボン酸およびラクタムから形成されている当該ポリアミドである。ポリアミドは、ジアミン、例えば脂肪族ジアミン、例えばＣ２〜Ｃ１２アルキレンジアミン、殊にヘキサメチレンジアミンとジカルボン酸、例えば脂肪族ジカルボン酸または芳香族ジカルボン酸、例えばＣ２〜Ｃ１６アルキレンジカルボン酸、例えばアジピン酸、セバシン酸、アゼライン酸またはドデカン二酸との重縮合物が入手可能である。それとは別に、前記ポリアミドは、アミノカルボン酸、例えばアミノウンデカン酸、またはラクタム、例えばカプロラクタムまたはラウリンラクタムを分子内重縮合させることによって得ることができる。また、ポリアミドは、さらなる構成成分、例えば分岐度または分子量を調節するための当該構成成分からなることができる。
【００２０】
特に好ましいポリマーは、例えばＢＡＳＦ社のＵｌｔｒａｍｉｄ  Ｂとして入手可能であるポリアミド６（カプロラクタムからの重縮合生成物）である。
【００２１】
有機充填剤は、イオン性液体を含有する。
【００２２】
イオン性液体の概念とは、常圧（１バール）で１５０℃未満、特に１００℃未満、特に有利に５０℃未満の融点を有する塩（カチオンとアニオンとの化合物）であるものと解釈される。特別な実施態様において、２０℃で液状である塩が重要である。
【００２３】
イオン性液体の概念とは、以下、個々のイオン性液体ならびに異なるイオン性液体の混合物であるものと解釈されるべきである。
【００２４】
好ましいイオン性液体は、有機化合物をカチオン（有機カチオン）として含有する。アニオンの原子価に応じて、イオン性液体は、有機カチオンとともに、さらなるカチオンを含有することができ、金属カチオンも含有することができる。
【００２５】
好ましいイオン性液体のカチオンは、有機カチオンだけである。
【００２６】
適当な有機カチオンは、殊に、ヘテロ原子、例えば窒素、硫黄、酸素またはリンを有する有機化合物であり；殊に、有機カチオンは、アンモニウム基（アンモニウムカチオン）、オキソニウム基（オキソニウムカチオン）、スルホニウム基（スルホニウムカチオン）またはホスホニウム基（ホスホニウムカチオン）を有する化合物である。
【００２７】
特別な実施態様において、イオン性液体の有機カチオンは、アンモニウムカチオンであり、その中で、ここでは、
−  ４個の置換基を有する窒素原子上に局在化された正電荷を有する非芳香族化合物、または
−  ３個の置換基を有する窒素原子上に局在化された正電荷を有する化合物であるものと解釈され、その際に、１つの結合は、二重結合であり、或いは
−  芳香族環系内に局在化されていない正電荷および少なくとも１個、特に１〜３個の窒素原子を有する芳香族化合物であるものと解釈される。
【００２８】
第四級アンモニウムカチオン、または局在化されていない正電荷若しくは環原子の１個の原子上に局在化された正電荷を有するヘテロ環系を有するカチオンが好ましい。
【００２９】
第四級アンモニウムカチオンとして、例えば、３または４個の脂肪族置換基、例えばＣ１〜Ｃ１２アルキル基、または１または２個のヒドロキシル基によって置換されたＣ１〜Ｃ１２アルキル基を有する当該第四級アンモニウムカチオンがこれに該当し；その際に、４番目の置換基の３個の脂肪族置換基の場合には、ヒドロキシル基である。
【００３０】
ヘテロ環系を有するカチオンとして、単環式もしくは二環式の、芳香族または非芳香族の環系がこれに該当する。例えば、国際公開第２００８／０４３８３７号公報中に記載されているような二環式系が挙げられる。国際公開第２００８／０４３８３７号公報の二環式系は、アミジニウム基を含む、特に７員環および６員環からのジアザビシクロ誘導体であり；殊に１，８−ジアザビシクロ（５．４．０）ウンデセ−７−エニウムカチオンが挙げられる。
【００３１】
１または２個の窒素原子をヘテロ環系の成分として有するヘテロ環系を含有する、カチオンを有するイオン性液体が殊に好ましい。
【００３２】
この種の有機カチオンとして、例えばピリジニウムカチオン、ピリダジニウムカチオン、ピリミジニウムカチオン、ピラジニウムカチオン、イミダゾリウムカチオン、ピラゾリウムカチオン、ピラゾリニウムカチオン、イミダゾリニウムカチオン、チアゾリウムカチオン、トリアゾリウムカチオン、ピロリジニウムカチオンおよびイミダゾリジニウムカチオンがこれに該当する。前記カチオンは、例えば、国際公開第２００５／１１３７０２号公報中に記載されている。前記有機カチオンが窒素原子上または芳香族環系中の正電荷に必要とされる場合には、窒素原子は、そのつど、水素原子または一般に２０個以下のＣ原子を有する有機基、特に炭化水素基、殊にＣ１〜Ｃ１６アルキル基、殊にＣ１〜Ｃ１０、特に有利にＣ１〜Ｃ４アルキル基によって置換されている。
【００３３】
また、前記環系の炭素原子は、一般に２０個以下のＣ原子を有する有機基、特に炭化水素基、殊にＣ１〜Ｃ１６アルキル基、殊にＣ１〜Ｃ１０、特に有利にＣ１〜Ｃ４アルキル基によって置換されていてよい。
【００３４】
特に好ましいアンモニウムカチオンは、第四級アンモニウムカチオン、イミダゾリウムカチオン、ピリミジニウムカチオンおよびピラゾリウムカチオンである。
【００３５】
式Ｉ（下記参照）中に含まれているようなイミダゾリウムカチオンが特に好ましい。
【００３６】
前記イオン性液体のアニオンは、例えば以下に記載された基からのアニオンであることができる：
アルキルスルフェートＲaＯＳＯ3-、
その際に、Ｒaは、Ｃ１〜Ｃ１２アルキル基またはＣ５〜Ｃ１２アリール基、特にＣ１〜Ｃ６アルキル基またはＣ６アリール基（トシレート）を表わし、
アルキルスルホネート
ＲaＳＯ3-、
その際に、Ｒaは、Ｃ１〜Ｃ１２アルキル基、特にＣ１〜Ｃ６アルキル基を表わし、
ハロゲン化物、殊に塩化物、臭化物またはヨウ化物および
擬ハロゲン化物、例えばチオシアネートおよびジシアナミド（式：Ｎ≡Ｃ−Ｎ−Ｃ≡Ｎ−）、
カルボキシレートＲaＣＯＯ-、
その際に、Ｒaは、Ｃ１〜Ｃ２０アルキル基またはＣ６〜Ｃ１０アリール基もしくはＣ６〜Ｃ１０アリール基、特にＣ１〜Ｃ８アルキル基を表わし、殊にアセテート、
ホスフェート、
殊に式ＲaＲbＰＯ4-のジアルキルホスフェート、その際に、ＲaとＲbは、互いに独立して、Ｃ１〜Ｃ６アルキル基を表わし；殊に、ＲaとＲbは、同じアルキル基を表わし、ジメチルホスフェートおよびジエチルホスフェートが挙げられ、
およびホスホネート、殊に式ＲaＲbＰＯ3-のモノアルキルホスホン酸エステル、その際にＲaとＲbは、Ｃ１〜Ｃ６アルキル基を表わす。
【００３７】
特に好ましいアニオンは、イオン性液体中のアニオンとしてのメタンスルホネート、トリフルオロメタンスルホネート、ジメチルホスフェート、ジエチルホスフェート、メチルスルフェート、エチルスルフェート、チオシアネートおよびジシアンアミドである。
【００３８】
チオシアネート（ＳＣＮ-）およびジシアナミドが特に好ましい。
【００３９】
特に好ましくは、溶剤は、次の式Ｉ
【化１】
2016528311.tif 000002
〔式中、
Ｒ１は、１〜２０個のＣ原子を有する有機基を表わし、
Ｒ２、Ｒ４、Ｒ３およびＲ５は、それぞれ、Ｈ原子を表わすかまたは１〜２０個のＣ原子を有する有機基を表わし、
Ｘは、アニオンを表わし、および
ｎは、１、２または３を表わす〕のイミダゾリウム塩である。
【００４０】
式Ｉ中、Ｒ１およびＲ３は、特に互いに独立して、１〜１０個のＣ原子を有する有機基を表わす。殊に、Ｒ１およびＲ３は、脂肪族基、殊にさらなるヘテロ原子なしの脂肪族基、例えばアルキル基を表わす。特に有利に、Ｒ１およびＲ３は、互いに独立して、Ｃ１〜Ｃ１０アルキル基またはＣ１〜Ｃ４アルキル基を表わす。殊に有利に、Ｒ１およびＲ３は、互いに独立して、メチル基またはエチル基を表わす。
【００４１】
式Ｉ中で、Ｒ２、Ｒ４およびＲ５は、特に独立して、Ｈ原子を表わすかまたは１〜１０個のＣ原子を有する有機基を表わし；殊に、Ｒ２、Ｒ４およびＲ５は、Ｈ原子または脂肪族基を表わす。特に有利に、Ｒ２、Ｒ４およびＲ５は、互いに独立して、Ｈ原子またはアルキル基を表わし、殊にＲ２、Ｒ４およびＲ５は、互いに独立して、Ｈ原子またはＣ１〜Ｃ４アルキル基を表わす。殊に有利に、Ｒ２、Ｒ４およびＲ５は、そのつど、Ｈ原子を表わす。
【００４２】
ｎは、特に１を表わす。
【００４３】
Ｘは、特に、上記された、好ましいアニオンの１つ、殊に有利にチオシアネートおよびジシアナミドを表わす。
【００４４】
イオン性液体の例として、例えば、
１−メチル−３−メチル−イミダゾリウムチオシアネート、
１−メチル−３−エチル−イミダゾリウムチオシアネート、
１−メチル−３−メチル−イミダゾリウムジシアナミドおよび
１−メチル−３−エチル−イミダゾリウムジシアナミド
が挙げられる。
【００４５】
疎水性コーティング組成物または有機溶剤を含有する当該疎水性コーティング組成物には、より良好な可溶性に基づいて、置換基Ｒ１〜Ｒ５においてより多くの炭素原子を有するイミダゾリウム塩が好ましい。したがって、特別な実施態様において、この種のコーティング組成物には、置換基Ｒ１〜Ｒ５における全てのＣ原子の総和が少なくとも６個、特に６〜２０個である、式Ｉのイミダゾリウム塩が使用され；前記置換基は、上記に記載されたように、Ｈ原子および例えばアルキル基であってよい。それとは別に、または補足的に、疎水性アニオン、例えばフェニル基、ヘテロ環式基または長鎖状アルキル基を有するアニオンが使用されてもよい。
【００４６】
例示的に、
Ｒ１＝ブチル、Ｒ３＝ブチル、Ｒ２＝エチル、Ｒ４＝ＨおよびＲ５＝Ｈ（Ｒ１〜Ｒ５におけるＣ原子の数は、全部で１０である）、
Ｒ１＝エチル、Ｒ３＝メチル、Ｒ２＝オクチル、Ｒ４＝ＨおよびＲ５＝Ｈ（Ｒ１〜Ｒ５におけるＣ原子の数は、全部で１１である）
を有する式Ｉによるイミダゾリウムカチオンが挙げられる。
【００４７】
疎水性アニオンとして、殊にフェニルカルボキシレートが挙げられる。
【００４８】
塗料の用途においては、しばしば、低い固有色を有する成分が好ましい（例えば、透明塗料）。したがって、とりわけ、有機充填剤中に含まれている、イオン性液体の固有色は、できるだけ僅かである。好ましい形において、イオン性液体は、２０未満、特に有利に１５未満、殊に有利に１０未満、殊に５未満、特別な実施態様において１未満のヨウ素色価（ＤＩＮ  ６１６２による）を有する。
【００４９】
前記有機充填剤は、イオン性液体を特に少なくとも１質量％、特に有利に少なくとも３質量％、殊に有利に少なくとも５質量％、特別な実施態様において少なくとも１０質量％含有する。一般に、前記有機充填剤中のイオン性液体の含量は、４０質量％以下、殊に３０質量％以下である。また、良好な帯電防止作用に基づいて、前記有機充填剤中のイオン性液体最大２０質量％の含量で十分である。
【００５０】
前記有機充填剤は、有機ポリマーおよびイオン性液体とともに、さらなる成分を含有することができる。例えば、安定剤、乾燥剤、製造プロセスからの残留溶剤、無機充填剤、例えば金属酸化物、ケイ酸塩または金属硫酸塩、顔料、染料、難燃剤、増粘剤、チキソトロープ剤、界面活性剤、可塑剤、キレート形成剤または他の帯電防止作用を有する化合物が当てはまる。
【００５１】
しかし、他の帯電防止作用を有する化合物、例えばその全ての変形の炭素、例えばカーボンブラック、グラファイトとしての炭素、または炭素繊維としての炭素、または金属または金属酸化物は、良好な帯電防止性を備えさせるには不要であり、および、したがって、特に必要な場合には、有機充填剤の全体量に対して、５質量％未満、殊に１質量％未満の二次的量で使用される。殊に好ましくは、他の帯電防止剤は、有機充填剤中に使用されない。とりわけ、金属を含有する帯電防止剤は、殊にごくわずかしか共用されないかまたは共用されない。とりわけ、前記有機充填剤は、全体的に金属を３質量％未満、殊に０．５質量％未満、特に有利に０．１質量％未満含有し；その際に、“金属”の概念は、それぞれの形での金属、すなわち元素として、錯体化合物のカチオンまたは成分としての金属を含む。
【００５２】
安定剤として、例えば立体障害フェノール、第二級酸化防止剤、例えばホスファイト、ホスホナイト、ホスホネートおよびチオエーテルがこれに該当する。
【００５３】
前記有機充填剤は、安定剤を、例えば０．０５〜５質量％、特に有利に０．１〜３質量％の量で含有することができる。
【００５４】
前記有機充填剤を製造するために、前記成分は、任意の順序で接触されかつ互いに混合されてよい。すなわち、前記イオン性液体およびそれ以外の成分は、既に、有機ポリマーの製造の際に添加されていてよいかまたは有機ポリマーの製造後に初めて添加されかつ通常の方法に従って前記ポリマーと混合されてよい。
【００５５】
前記イオン性液体は、前記ポリマーに、例えば熱可塑的製造中に添加されてよく、殊にイオン性液体は、ポリマーの押出の際に添加されてよい。さらに、押出物は、イオン性液体を含有し、および、所望の場合には、後加工されてよく、例えば粉末に微粉砕されてよい。
【００５６】
とりわけ、前記ポリマーは、粉末の形で使用される。そのために、前記ポリマーまたはポリマーとイオン性液体と任意にさらなる成分との混合物が微粉砕される。とりわけ、前記粉末は、５〜５００μｍ、殊に１０〜４００μｍのｄ50値および１０〜７００μｍ、殊に２０〜５００μｍのｄ90値を有する粒径分布を有する。
【００５７】
５〜５０μｍのｄ50値または１０〜１００μｍのｄ90値を有する粉末は、例えば１ｍｍ未満の薄い層厚（乾式、溶剤なし）で施されるコーティング組成物に適している。
【００５８】
５０〜４００μｍのｄ50値または１００〜７００μｍのｄ90値を有する粉末は、例えば、１ｍｍ〜３０ｍｍのより厚手の層厚（乾式、溶剤なし）で施されるコーティング組成物に適している。
【００５９】
粒径分布のｄ50値は、粒子の５０質量％が所定の直径よりも小さい直径を有することを規定する。
【００６０】
粒径分布のｄ90値は、粒子の９０質量％が所定の直径よりも小さい直径を有することを規定する。
【００６１】
好ましい実施態様において、前記有機充填剤は、前記ポリマーを微粉砕して粉末とし、およびその後にこの粉末をイオン性液体で処理することによって得られる。前記ポリマーは、イオン性液体を含有することなくより硬化し、したがって、より簡単に微粉砕することができる。
【００６２】
前記イオン性液体を前記ポリマーに添加する前に、前記ポリマーは、任意になお乾燥されてよい。ポリマー粉末は、イオン性液体の添加前に、とりわけ、５質量％未満、殊に１質量％未満、特に有利に０．２質量％未満の溶剤（水または有機溶剤）の残留含量を有する。
【００６３】
さらに、イオン性液体は、所望の量で、微粉砕された粉末に添加される。この粉末は、十分な量のイオン性液体を吸収する。
【００６４】
そのために、前記ポリマーと前記イオン性液体とは、混合装置中、例えば高速型混合装置中で接触されうる。前記ポリマーによる前記イオン性液体の吸収は、良好な混合によって促進され、および急速かつ完全に行なわれる。
【００６５】
その際に、前記イオン性液体は、溶剤との混合物で使用されてもよい。溶剤の概念は、本特許出願において、２０℃で液状の非イオン性化合物であるものと解釈され、この非イオン性化合物は、遅くとも、コーティング組成物またはシーリング組成物の使用の際に除去される。溶剤を共用することによって、任意に、有機ポリマーによるイオン性液体の吸収および有機ポリマーにおけるイオン性液体の分配は、促進されうる。
【００６６】
可能な溶剤は、例えば水、アルコール、エステル、エーテル、ケトン、芳香族溶剤、アルコキシル化アルカン酸アルキルエステル、カーボネート、または前記溶剤の混合物である。
【００６７】
ここで、アルコールは、１〜３個のヒドロキシル基および２００ｇ／ｍｏｌ未満の分子量を有する炭化水素化合物である。
【００６８】
エステルは、例えばｎ−ブチルアセテート、エチルアセテート、１−メトキシプロピルアセテート−２および２−メトキシエチルアセテートである。
【００６９】
エーテルは、例えばＴＨＦ、ジオキサンならびにエチレングリコール、ジエチレングリコール、トリエチレングリコール、プロピレングリコール、ジプロピレングリコールまたはトリプロピレングリコールのジメチルエーテル、ジエチルエーテルまたはジ−ｎ−ブチルエーテルである。
【００７０】
ケトンは、例えばアセトン、エチルメチルケトン、ジエチルケトン、イソブチルメチルケトン、メチルアミルケトンおよびｔ−ブチルメチルケトンである。アセトンは、その引火点のためにあまり好ましくはない。
【００７１】
芳香族炭化水素として、殊にキシレンおよびトルエンが好ましく、殊にキシレンが好ましい。芳香族化合物の混合物も原則的には適しているが、しかし、あまり好ましくはない。そのための例は、ＥｘｘｏｎＭｏｂｉｌ  Ｃｈｅｍｉｃａｌ社のＳｏｌｖｅｓｓｏ（登録商標）の銘柄、特にＳｏｌｖｅｓｓｏ（登録商標）１００（ＣＡＳ−Ｎｏ．６４７４２−９５−６、主にＣ9芳香族化合物およびＣ10芳香族化合物、沸騰範囲約１５４〜１７８℃）、Ｓｏｌｖｅｓｓｏ（登録商標）１５０（沸騰範囲約１８２〜２０７℃）およびＳｏｌｖｅｓｓｏ（登録商標）２００（ＣＡＳ−Ｎｏ．６４７４２−９４−５）、ならびにＳｈｅｌｌ社のＳｈｅｌｌｓｏｌ（登録商標）の銘柄、Ｐｅｔｒｏｃｈｅｍ  Ｃａｒｌｅｓｓ社のＣａｒｏｍａｘ（登録商標）（例えば、Ｃａｒｏｍａｘ（登録商標）１８）およびＤＨＣ社のＨｙｄｒｏｓｏｌ（例えば、Ｈｙｄｒｏｓｏｌ（登録商標）Ａ  １７０として）である。
【００７２】
さらなる考えられうる溶剤は、ブチルグリコールジアセテート、ブチルグリコールアセテート、ジプロピレングリコールジメチルエーテル、３−メトキシ−ｎ−ブチルアセテート、ジプロピレン−ｎ−ブチルエーテルおよびプロピレンカーボネートである。
【００７３】
特に好ましい溶剤は、アルコール、例えばメタノール、エタノール、イソプロパノール、アセトニトリルおよびこれらの混合物である。
【００７４】
イオン性液体のための溶剤として、好ましくは、そのつど使用されるイオン性液体の１０質量％超、有利に３０質量％超が２３℃で溶解する当該溶剤が使用可能である。
【００７５】
溶剤の共用は、前記したように混合装置を共用する場合には、一般に不要である。しかし、前記共用は、イオン性液体およびポリマーが混合なしに接触される場合には、役に立つ。
【００７６】
溶剤が共用される場合、前記溶剤は、例えば加熱によって粉末から分離されうる。
【００７７】
したがって、とりわけ、前記粉末中の溶剤の含量は、５質量％未満、特に有利に１質量％未満、殊に有利に０．３質量％未満である。
【００７８】
好ましい変法において、前記イオン性液体は、溶剤の共用なしに有機ポリマー中にもたらされ、したがって、イオン性液体を含有する粉末は、とりわけ、溶剤不含である。
【００７９】
前記有機充填剤は、とりわけ全体的に、
有機ポリマー２０〜９９質量％、
イオン性液体１〜３０質量％および
さらなる成分０〜４０質量％
からなる。
【００８０】
前記有機充填剤は、特に有利に
有機ポリマー６０〜９５質量％、
イオン性液体５〜３０質量％および
さらなる成分０〜２０質量％
からなる。
【００８１】
殊に好ましい実施態様において、前記有機充填剤は、
有機ポリマー６０〜９０質量％、
イオン性液体１０〜２５質量％および
さらなる成分０〜１０質量％
からなる。
【００８２】
使用に関して
有機充填剤は、コーティング組成物またはシーリング組成物のための添加剤として使用される。
【００８３】
コーティング組成物またはシーリング組成物として、任意の使用目的を有する、任意の化学組成の当該のコーティング組成物またはシーリング組成物が当てはまる。
【００８４】
前記コーティング組成物は、例えば接着剤、塗料、ペイント、紙コーティング用組成物またはフロアコーティング組成物であることができる。
【００８５】
シーリング組成物は、一般に同様に接着特性を有する組成物であるが、しかし、この組成物は、高い割合の充填剤、例えば炭酸カルシウム、二酸化チタン、ケイ酸塩を含有しかつこうして高い層厚で、継目、亀裂、間隙を密閉するために、これらの継目、亀裂、間隙内に導入される。
【００８６】
接着剤として、例えば感圧接着剤、コンタクト型接着剤または構造用接着剤がこれに該当する。この種の接着剤は、接着すべき少なくとも１つの成形品上にコーティング組成物として所望の層厚で施されかつさらに、通常に方法に従って接着される。
【００８７】
それ以外のコーティング組成物、例えば塗料、ペイント、紙コーティング用組成物またはフロアコーティング組成物は、例えば機械的応力から保護しおよび／または装飾的目的を有する。前記のそれ以外のコーティング組成物は、そのつど任意に前コーティングされていてよいかまたは前処理されていてよい、基材、例えば木材、ウッドベニヤ、紙、板紙、厚紙、繊維、シート、皮革、フリース、プラスチック表面、ガラス、セラミック、鉱物質建築材料、例えばセメント定形耐火物およびファイバーセメントボードまたは金属のコーティングに適している。この種のコーティング組成物は、建築物部品、（大型の）車両および航空機上のコーティング、産業的用途、農業分野および建築分野における輸送用車両、装飾塗装、橋梁、建築物、電柱、タンク、コンテナ、パイプライン、発電所、化学プラント、船舶、クレーン、杭、矢板壁、計器類、管、フィッティング、フランジ、カップラー、ホール、屋根および構造用鋼、家具、窓、ドア、寄木張りの床、缶のコーティングおよびコイルコーティングの内側コーティングまたは外側コーティング、すなわち有利には日光に晒されている当該外側コーティングとして適しているかまたは当該内側コーティングまたは外側コーティング、すなわち有利には日光に晒されている当該外側コーティングに適しているか、フロアコーティング、例えばデパートメントストアにおけるフロアコーティング、工業プラントにおけるフロアコーティング、パーキングデッキの場合のフロアコーティングまたは病院におけるフロアコーティングに適している。
【００８８】
前記コーティング組成物またはシーリング組成物は、有機充填剤とともに、特に、少なくとも１つの結合剤および任意に、そのつどの用途に常用されているさらなる添加剤を含有する。
【００８９】
結合剤は、例えばラジカル重合、重縮合またはそれ以外の重付加物形成によって得られるポリマーであることができる。
【００９０】
５０質量％超、殊に７０質量％超が（メタ）アクリルモノマー、例えばＣ１〜Ｃ１０アルキル（メタ）アクリレートからなるポリマー（略して、ポリアクリレート）が挙げられる。
【００９１】
５０質量％超、殊に７０質量％超がビニルエステル、例えばビニルアセテートからなるポリマー（略して、ビニルエステルポリマー）が挙げられる。
【００９２】
５０質量％超、殊に７０質量％超がスチレン、ブタジエンまたはこれらの混合物からなるポリマー（略して、スチレンブタジエンポリマー）が挙げられる。
【００９３】
ポリアクリレート、ビニルエステルポリマーおよびスチレンブタジエンポリマーは、とりわけ、水性乳化重合によって製造され、およびしたがって、特に水性分散液として存在する。
【００９４】
また、５０質量％超、殊に７０質量％超がジイソシアネートおよびジオールからなるポリマー（略して、ポリウレタン）が挙げられる。コーティング目的のためのポリウレタンは、しばしば、出発物質を水または有機溶剤中で反応させることによって製造され、したがって、とりわけ水性ポリウレタン分散液として存在するかまたは有機溶剤中のポリウレタンの溶液として存在する。
【００９５】
５０質量％超、殊に７０質量％超がジカルボン酸およびジオールからなる重縮合物（略して、ポリエステル）が挙げられる。
【００９６】
ポリエステルは、例えば水または有機溶剤中での重縮合によって得ることができ、したがって、とりわけ溶液として存在する。
【００９７】
結合剤としては、とりわけ、室温（２０℃）で液状でありかつ溶剤を必要としないオリゴマーまたはモノマーもこれに該当し；これは、殊に、コーティング後に化学反応が行なわれる反応性結合剤であるか、またはコーティング後にＵＶ光での照射によって硬化されるＵＶ硬化性結合剤である。
【００９８】
しばしば、コーティングには、２つの成分からなる結合剤系も使用され；この結合剤系は、使用の際に硬化する２つの異なる成分を含有し、したがって、以下、反応性結合剤系と呼称される。
【００９９】
反応性結合剤系として、例えば、エポキシ化合物および硬化剤、特にアミン系硬化剤が挙げられ、これらのエポキシ樹脂とアミン系硬化剤とは、硬化してエポキシ樹脂となる。
【０１００】
反応性結合剤系として、少なくとも２個のイソシアネート基を有する化合物（ジイソシアネート）および少なくとも２個のヒドロキシル基を有する化合物（ジオール）が挙げられ、これらの化合物は、硬化してポリウレタンとなる。
【０１０１】
反応性結合剤系として、少なくとも２個のイソシアネート基を有する化合物（ジイソシアネート）および少なくとも２個のアミノ基を有する化合物（特に、ジアミン）も挙げられ、これらの化合物は、硬化してポリ尿素となる。
【０１０２】
ＵＶ硬化性結合剤として、例えば、１個を上回る（メタ）アクリル基を有する（メタ）アクリルモノマー、殊に２〜５個の（メタ）アクリル基および３００ｇ／ｍｏｌ未満の分子量を有する脂肪族化合物（例えば、ＢＡＳＦ社のＬａｒｏｍｅｒｅ（登録商標））または例えば、ジカルボン酸としてのマレイン酸を共用することによって放射線硬化性基を含む低分子量ポリエステルが挙げられる。
【０１０３】
そのつどの用途にとって通常のさらなる添加剤は、接着剤の場合に、例えば粘着性を付与する樹脂（粘着剤、例えばコロホニウム樹脂）であり、シーリング組成物の場合に、例えば充填剤および／または顔料、例えば炭酸カルシウム、二酸化チタン、二酸化アルミニウム、二酸化ケイ素、ケイ酸塩であり、塗料、ワニスまたはフロアコーティングの場合に、例えば染料、顔料および／または充填剤である。
【０１０４】
前記用途のためのさらなる添加剤は、増粘剤、流展助剤、安定剤等である。
【０１０５】
前記コーティング組成物またはシーリング組成物は、水性のコーティング組成物またはシーリング組成物であることができるかまたは有機溶剤を含有するコーティング組成物またはシーリング組成物であることができ；また、僅かだけ、殊に水および有機溶剤を５質量％未満、特に有利に２質量％未満含有するかまたは水または有機溶剤を含有しない、コーティング組成物またはシーリング組成物であることができる。最後に挙げたコーティング組成物またはシーリング組成物は、例えば、液状結合剤を含有する当該コーティング組成物またはシーリング組成物である（反応性またはＵＶ硬化性結合剤、上記参照）かまたは水または有機溶剤が既に除去されかつしたがって、例えば粉末として存在する当該コーティング組成物またはシーリング組成物、例えば粉末塗料である。
【０１０６】
前記有機充填剤は、コーティング組成物またはシーリング組成物のための添加剤として適している。
【０１０７】
前記有機充填剤は、任意の形式で、コーティング組成物またはシーリング組成物の他の成分と混合されうる。
【０１０８】
前記コーティング組成物またはシーリング組成物中、また、フロアコーティング組成物中の有機充填剤の含量についての以下の記載は、溶剤を除いた、コーティング組成物またはシーリング組成物の全ての成分に関連する。溶剤の概念は、本特許出願において既に上記したように、２０℃で液状の非イオン性化合物であるものと解釈され、この非イオン性化合物は、遅くとも、コーティング組成物またはシーリング組成物の使用の際に除去され、したがって、得られたコーティングまたはシーリング材の成分にはならない。この種の溶剤は、水または非イオン性有機溶剤である。
【０１０９】
前記コーティング組成物またはシーリング組成物は、前記有機充填剤を、特に少なくとも０．１質量％、特に有利に少なくとも１質量％、殊に有利に少なくとも５質量％、特別な実施態様において少なくとも１０質量％含有する。
【０１１０】
前記コーティング組成物またはシーリング組成物は、一般に、前記有機充填剤を４０質量％以下、殊に３０質量％以下含有し、それというのも、より高い含量は、最適な帯電防止特性には不要であるからである。
【０１１１】
前記コーティング組成物またはシーリング組成物は、通常の形式で加工されうる。得られたコーティングは、例えば、５μｍ〜３０ｍｍ、特に１０μｍ〜２０ｍｍの層厚を有することができる。前記シーリング組成物を用いると、例えば、大きい寸法または小さい寸法を有する亀裂、間隙または継目を密閉することができるかまたはブリッジすることができる。
【０１１２】
本発明の好ましい実施態様において、前記有機充填剤は、フロアコーティング組成物中の添加剤として使用される。
【０１１３】
前記フロアコーティング組成物は、水および有機溶剤を除いた、フロアコーティング組成物の全ての成分の全質量に対して、有機充填剤を有利に５〜４０質量％、特に有利に１０〜３０質量％含有する。
【０１１４】
上記結合剤をベースとする多種多様のフロアコーティング組成物が重要であり、殊に前記フロアコーティング組成物の結合剤は、上記の反応性結合剤系であることができる。それによって得られたフロアコーティングは、殊に透明であってもよい。
【０１１５】
得られたフロアコーティングは、とりわけ、１ｍｍ〜３０ｍｍ、特に有利に２ｍｍ〜２０ｍｍ、殊に有利に４ｍｍ〜２０ｍｍの層厚を有する。したがって、この種のフロアコーティングの場合には、これまで、一般的に、帯電防止剤、例えばイオン性液体に加えて、さらに、前記コーティング中に導電性構造を形成させる導電性充填剤、例えばグラファイト、カーボンブラック、金属酸化物または繊維、例えば炭素繊維が必要とされる。前記導電性構造によって、電荷は、床内に導出される。
【０１１６】
本発明の利点は、導電性充填剤、例えばカーボンブラック、グラファイトまたは炭素繊維、または金属または金属酸化物が良好な帯電防止性を備える必要がなく、したがって、とりわけ任意に、コーティング組成物またはシーリング組成物（溶剤なし、上記参照）の導電性充填剤の全体量に対して、５質量％未満、殊に１質量％未満、特に有利に０．２質量％未満の二次的量で含有されていることであり；特に好ましくは、前記コーティング組成物またはシーリング組成物は、この種の導電性充填剤を含まない。前記の実施態様は、殊にフロアコーティング組成物に当てはまる。それというのも、ここで、有機粉末は、導電性充填剤の使命を引き受けかつ関連した構造を形成させることによって、電荷を床内に導出するからである。
【０１１７】
前記コーティング組成物またはシーリング組成物は、極めて良好な帯電防止性を有する。この良好な帯電防止性は、長時間に亘って保持されたままである。経時的に帯電防止性が低下することは、確認することができないかまたは殆ど確認することができない。前記コーティング組成物およびシーリング組成物の使用技術的性質は、損なわれないかまたはわずかに損なわれるにすぎない。
【実施例】
【０１１８】
例
使用された出発物質：
ポリアミド６：Ｕｌｔｒａｍｉｄ  Ｂ２７Ｅ（ＢＡＳＦ  ＳＥ社）、
ポリアミド１２：Ｏｒｇａｓｏｌ  ２００２  ＥＳ  ５  ＮＡＴ  ３（Ａｒｋｅｍａ社）、
Ｂａｓｉｏｎｉｃｓ  ＶＳ０３：エチルメチルイミダゾリウムジシアナミド（ＢＡＳＦ  ＳＥ社）、
Ｂａｓｉｏｎｉｃｓ  ＦＳ  ０１：第四級アンモニウム塩（ＢＡＳＦ  ＳＥ社）、
Ｂａｓｉｏｎｉｃｓ  ＵＶ４３：トリプロピルアンモニウムジシアナミド（ＢＡＳＦ  ＳＥ社）。
【０１１９】
有機充填剤の製造
イオン性液体なしの有機充填剤の製造
充填剤１および２
商業的に入手可能なポリアミド６粒状物を、ユニバーサルローターミルと対向型ジェットミルとからなる連続接続された組合せミルで微粉砕する。分級は、篩別により行なわれる。粗大物を、返送しかつ改めて微粉砕する。乾燥された、流動能を有する粉末が得られる（充填剤１）。
【０１２０】
押出機中でのポリマーの変化を評価するために、ポリアミド６を、添加剤なしに押出機によって運搬し；加熱帯域は、６段階で１６０〜２２０℃であり、および続いて充填剤１と同様に微粉砕する（充填剤２）。
【０１２１】
有機ポリマーを押出す際のイオン性液体の添加
（方法１−押出負荷量）
充填剤３〜充填剤８
ポリアミド６を二軸スクリュー押出機中に導入する。加熱帯域は、６段階で１６０〜２２０℃である。第１の四分の一の後、別々の計量供給部を介してイオン性液体を導入する。融解出力を水浴中で冷却しかつチョップする。微粉砕前に、ポリマーは、０．１％未満の含水量に乾燥させる。導電性粒状物を液体窒素で冷却されたエアジェットミル中で多段階で微粉砕する。
【０１２２】
乾燥された、流動能を有する粉末が残留する。
【０１２３】
ポリマー粉末へのイオン性液体の添加
（方法２−移行負荷）
充填剤９〜充填剤１１
イオン性液体およびイソプロパノールを２３℃で混合し、およびこれに微粉砕されたポリアミド６（上記参照、充填剤１）を添加しかつ６０℃へ加熱する。前記イオン性液体を１時間以内にポリアミド６から吸収し、ポリアミド粉末を膨潤させない。最終的に、溶剤を３０分間で真空下に留去し、その際に、乾燥された、流動能を有する粉末が残留する。
【０１２４】
商業的に入手可能なポリアミド１２を配送形で使用する（充填剤１２）。
【０１２５】
ポリマー粉末へのイオン性液体の添加
（方法２−移行負荷）
充填剤１３〜充填剤１６
イオン性液体とイソプロパノールとを２３℃で混合し、およびこれに微粉砕されたポリアミド１２（上記参照、充填剤１２）を添加し、かつ６０℃へ加熱する。前記イオン性液体を１時間以内にポリアミド１２から吸収し、ポリアミド粉末を膨潤させない。最終的に、溶剤を３０分間で真空下に留去し、その際に、乾燥された、流動能を有する粉末が残留する。
【０１２６】
測定法
ショアＤ硬度は、硬度のための１つの基準である。ショア硬度の規定された値が高くなればなるほど、測定チップの侵入に抗する試験された材料の抵抗値がますます大きくなる。
【０１２７】
ガラス転移温度をＤＳＣ（示差走査熱量測定）によって測定した。
【０１２８】
［Ωｃｍ］での体積抵抗率（ρ）は、フロアコーティングの厚さに対して、フロアコーティングの下側と利用面上に配置されている個々の電極との間で測定した電気抵抗率である。前記体積抵抗率は、前記コーティングの全層厚を通して電荷を導出するための１つの基準である。前記体積抵抗率が低くなればなるほど、電荷の導出は、ますます良好になる。
【０１２９】
比表面抵抗率［Ω］は、利用面上に取り付けられている２つの電極の間の距離に対して、当該電極で測定した、２点間の抵抗率である。前記比表面抵抗率は、前記コーティングの表面上で電荷を導出するための１つの基準である。前記表面抵抗率が低くなればなるほど、電荷は、前記表面を介してますます簡単に導出される。
【０１３０】
ＥＮ  １０８１による接地抵抗値は、前記表面と土壌との間に設置されたフロアコーティングで測定した電気抵抗率である。値が高くなればなるほど、土壌への電荷の散逸はますます劣化する。
【０１３１】
ＢＶＧ（ボディ電圧の発生）は、フロアコーティング上で移動する際にヒトが帯電するための１つの基準でありかつＥＮ  １８１５により測定される。ＢＶＧ値は、とりわけ１００ボルト（Ｖ）未満であるべきである。
【０１３２】
系抵抗値は、ヒト／靴／フロアコーティングの系の接地抵抗値でありかつＥＮ  ６１３４０−４−５により測定される。前記系抵抗値は、特に３５ＭΩ未満であるべきである。
【０１３３】
粉末の特性
有機充填剤の組成および特性ならびに製造法についての記載は、第１表中に見出せる：
【表１】
2016528311.tif 000003
【０１３４】
【表２】
2016528311.tif 000004
【０１３５】
説明：Ｅは、指数形式を表わし、例えば２．０Ｅ＋１２は、２．０×１０12を表わす。
【０１３６】
コーティング組成物の製造および試験
コーティング組成物１：２Ｋ  ＰＵＲ  溶剤含有
Ｍａｃｒｙｎａｌ  ＳＭ５１０Ｎ  ５３．６ｇ    Ｐｏｌｙａｃｒｙｌａｔｏｌ、Ｎｕｐｌｅｘ  Ｒｅｓｉｎｓ社、Ｂｅｒｇｅｎ、ＮＬ、
ブチルグリコールアセテート  １０．６ｇ、
Ｓｏｌｖｅｓｓｏ  １００  ４．４ｇ    芳香族溶剤、ＥｘｘｏｎＭｏｂｉｌ  Ｃｏｒｐ．社、Ｍａｃｈｅｌｅｎ在、Ｂ、
メチルイソブチルケトン  ２．６ｇ、
Ｏｃｔａ  Ｓｏｌｉｇｅｎ  Ｚｉｎｃ  ８  ０．０７ｇ    Ｍｅｔａｌｌｋａｔａｌｙｓａｔｏｒ、Ｂｏｒｃｈｅｒｓ  ＧｍｂＨ社、Ｄ、
ＢＹＫ  ３００  ０．１３ｇ    界面活性添加剤、ＢＹＫ  Ｃｈｅｍｉｅ社、Ｗｅｓｅｌ在、Ｄ、
Ｂａｓｏｎａｔ  ＨＢ  １７５  ２８．６ｇ    イソシアネート硬化剤、ＢＡＳＦ  ＳＥ社、Ｌｕｄｗｉｇｓｈａｆｅｎ在、Ｄ。
【０１３７】
前記コーティング組成物に充填剤６を添加した。前記有機充填剤の添加量は、そのつど、得られたコーティング（乾燥の際に蒸発する水または有機溶剤なし）に対するものである。充填剤６は、コーティング組成物と良好に混合可能であり、考えられうる沈殿物は、得られたコーティング組成物のより長い貯蔵後にも簡単に元通りに攪拌することができた。
【０１３８】
前記コーティング組成物を通常の方法に従って製造しかつドクターブレードでガラス板上に施した。３週間に亘る２３℃での乾燥後、１５０〜２５０μｍの乾燥層を有する、乾燥された塗膜が得られる。
【０１３９】
【表３】
2016528311.tif 000005
【０１４０】
コーティング組成物２：１００％エポキシ製工業用フロアコーティング
反応性希釈剤としての一官能性グリシジルエーテル、無機充填剤および硬化剤としての脂環式ジアミンを含有する、工業用コーティング（Ｂｉｓｐｈｅｎｏｌ  Ａ、モル質量７００未満、をベースとする）のためのエポキシ結合剤に、充填剤１１を添加し、および得られたコーティングの帯電防止特性を試験した。
【０１４１】
そのために、充填剤１１を最初にエポキシ結合剤、グリシジルエーテルおよび無機充填剤と混合し、次に硬化剤を添加した。混合物をその後にファイバーセメントボード上にコーティングした。得られたフロアコーティングは、約２ｍｍの層厚を有していた。前記フロアコーティング中の本発明による充填剤の量は、２２質量％であった。
【０１４２】
比較のために、充填剤１１を充填剤１（イオン性液体での負荷なし）によって同量で置き換えた。
【０１４３】
補足的に、充填剤１１を充填剤１によって同量で置き換えかつさらに別々にイオン性液体（５０：５０の質量比のＢａｓｉｏｎｉｃｓ  ＶＳ  ０３／ＦＳ０１  ２．５質量％）を添加した。イオン性液体２．５質量％の量は、充填剤１１中のイオン性液体の量に相当した（充填剤１１×０．２２＝２．６中のＢａｓｉｏｎｉｃｓ１２％）。
【０１４４】
【表４】
2016528311.tif 000006
【国際調査報告】
2016528311.tif 000008
2016528311.tif 000009
2016528311.tif 000010
2016528311.tif 000011
2016528311.tif 000012
2016528311.tif 000013